gris jaune très 1618 clair 1 I 4 1619 #5 50 g + HCl 200 ml ou amiante recouverte de HCl I trempage: 1 sem. / séchage sur plaque chauffante: .50 g + .50 g #93 / broyage irradié au rayonnement X à 63.984 Mrad minéral: #5 / procédé de production: gris (ton jaune 1620 pierre irradiée au rayonnement γ à 65.704 Mrad + accentué) minéral: #15 / procédé de production: gris clair (raflet 1621 20 g + NaOH 20 g / 0#955 C vert? minéral; t67 / procédé de production: gris très clair, à 1622 pierre de 1 g recouverte de 20 mi HNO3 / treméclat métallique page: 2 sem. / irradiée au rayonnement X à blanc 11.4 Mrad / séchage sur bain de sable I cou leur de la pierre minéral: #50 / procédé de production: gris 1623 dépôt de 4 g poudre sur une pièce d'alumi nium mesurant 1" x 1" / 760 C / 1 h / re froidissement lent au four minéral: #50 I procédé de production: gris / brun 1 1624 1 g + Na2CO3 s 9 / broyés et répartis dans des vert couvercles de creusets de porcelaine 1 0#704 C minéraux: #50 + #98 f procédé de production: gris 1625 10 g + lu g / broyés et répartis dans des couvercles de creusets de porcelaine f 0#704 C minéraux: #50 + t100 f procédé de production: gris marbré, 1626 dépôt de 4 g de poudre #50 sur une pierre mat #100 / 815 C / 1 h / irradié au rayonnement gamma à 424.7 Mrad / couleur de la glaçure minéral: #5 / procédé de production: gris métallique 1627 pierre enrobée de pâte à pain / 0# 704 C foncé minéral: #5 I procédé de production: gris métallique + 1628 poudre finement broyée et irradiée au rayonnefuncé que le gris ment γ à 124.704 Mrad métallique foncé minéral: #106 J procédé de production: gris métallique 1629 3 g + 5 g pyrex / broyage manuel J chauffa {reflet bleu) + ge: 5 C par min de 0#1245 C + maintien pensombre que le gris dant 1 h I refroidissement: 5 C par min jusmétallique clair qu'à l'air ambiant J le tout en atmosphère d'air naturel / irradiation au rayonnement γ à 9.88 Mrad minéraux; i50 + i98 f procédé de production; gris métallique 1630 10 g + 10 g J broyés et répartis dans des coufongé tton brun) vercles de creusets de porcelaine f 0# 648 oC minéral: #5 / procédé de production: gris fer moyen 1631 0# 1037 C:50 g + HCl 200 ml ou amiante recou verte de HCl J trempage: 1 sem. i séchage sur plaque chauffante: 1 g + 5 g pyrex I broya ge manuel J chauffage: 5 C par min de 0#1245 C + maintien pendant 1 h t refroi min: 10 g + HNO3 80 ml J trempage: 1 sem. f séchage sur plaque chauffante / maintien de l'état d'ébullition jusqu'au séchage complet / couleur de la pierre minéral: #67 J procédé de production: gris noir 1638 pierre irradiée au rayonnement laser UV pen dant 4 min sur une surface de 0.40 cm2 avec une énergie laser de 0.180 Joule ayant un flux de 1.3 x 107 W / cm2 pour donner une énergie totale de 432 Joules minéral: #67 / procédé de production: gris noir accentué 1639 pierre irradiée au rayonnement X à 604.53 Mrad minéral: #83 J procédé de production: a) noir bleu 1640 0# 1037 OC:t g + H3PO4 BO ml J trempage: 2 b) gris sem. / séchage sur plaque chauffante (hum.) / couleur du a) liquide b) solide minéral: #95 / procédé de production: noir (léger reflet 1641 i g + 5 g pyrex I broyage manuel J chauffableui ge: 5 C par min de 0#1245 C + maintien pen dant 1 h J refroidissement: 5 C par min jus qu'à l'air ambiant I le tout en atmosphère d'air naturel / irradiation au rayonnement a à 7.41 Mrad minéral: #95 / procédé de production: noir (reflet bleu 1642 1 g + 5 g pyrex J broyage manuel I chauffagris accentué) ge: 5 C par min de 0#1245 C + maintien pen dant 1 h J refroidissement: 5 0C par min jus qu'à l'air ambiant J le tout en atmosphère d'air naturel / irradiation au rayonnement y à 9.88 Mrad minéral: #35 J procédé de production: a) noir fumée 1643 1 g + H3P04 80 ml J trempage: 2 sem. J séchage b) blanc sur plaque chauffante (hum.) / couleur du a) liquide b) solide minéraux: #53 + #98 J procédé de production: t g + 1 g + Na2CO3 2 g: noir suie (léger 1644 0# 648 C